(57)【特許請求の範囲】
【請求項１】
ゴム系粘着剤層、基材としての合成樹脂フイルム及び剥離剤層の順で積層される粘着テープにおいて、前記剥離材層が、シリコン系剥離剤１００重量部、シランカツプリング剤０．０５〜０．２重量部及び触媒１．４〜２．２重量部を備え、前記シランカツプリング剤と該触媒の重量比が１：５〜１：２０であり、前記ゴム系粘着剤は、スチレン／イソプレン系ブロツク共重合体であり、スチレン含有量１８％、カツプリング率８０％であることを特徴とする粘着テープ。
【発明の詳細な説明】
【０００１】
【発明の属する技術分野】
本発明は、テープ巻き戻し時に発生する剥離音を低減した粘着テープに係り、特にシリコン系剥離剤に密着向上剤や触媒を多く配合することなく剥離音を小さくする一方、該シリコン系剥離剤の硬化性と密着性を維持した粘着テープに関する。
【０００２】
【従来の技術】
従来、粘着テープのテープ背面（粘着剤非積層面）に積層する剥離剤として、非シリコン系（長鎖アルキル系、ポリビニルアルコール系等）と、シリコン系剥離剤の剥離剤が知られている。
【０００３】
【発明が解決しようとする課題】
ここで、非シリコン系剥離剤にあっては、テープ巻き戻し時に剥離音が生じ、かかる粘着テープを大量に使用する梱包現場等では、テープ巻き戻し時の剥離音が大きくなって作業環境を悪化させていた。該剥離音は８０ｄＢ（デシベル）未満であるのが好ましい。
【０００４】
このため、剥離音低減のために、シリコン系剥離剤を採用する手段が開示されているが（例えば特開平５−３２９１８４号）、この手段にあっては、特開平８−２６９３２９号が示すように、シリコンの硬化性やシリコン（剥離剤）と基材（合成樹脂製テープ）との密着性が低下してしまっていた。
【０００５】
そこで、特開平８−２６９３２９号では、密着向上剤や触媒を多く配合することによて前記硬化性と前記密着性を向上させているが、この手段では剥離剤としての硬化性と密着性は向上するが剥離剤以外のものを多く配合し製造効率が悪く、製造コストもかかるという新たな課題があった。
【０００６】
したがって、本発明の目的は、テープ剥離時に生じる剥離音を小さくする一方、上記シリコン系剥離剤に密着向上剤や触媒を多く配合することなく該シリコン系剥離剤の硬化性と密着性を維持した粘着テープを提供することにある。
【０００７】
【課題を解決するための手段】
本発明者は、上記に鑑み鋭意検討を行った結果、ゴム系粘着剤層、基材としての合成樹脂フイルム及び剥離剤層の順で積層される粘着テープにおいて、該剥離剤層として、剥離剤としてのシリコン系剥離剤、密着向上性を図るシランカツプリング剤、及び硬化性向上を図る触媒を、特定比で配合することによって上記課題を解決できることを見出だし、本発明を完成した。
【０００８】
すなわち、本発明にかかる粘着テープは、ゴム系粘着剤層、基材としての合成樹脂フイルム及び剥離剤層の順で積層される粘着テープにおいて、前記剥離材層が、シリコン系剥離剤１００重量部、シランカツプリング剤０．０５〜０．２重量部及び触媒１．４〜２．２重量部を備え、前記シランカツプリング剤と該触媒の重量比が１：５〜１：２０であることを特徴とするものである。
【０００９】
【発明の実施の形態】
本発明にあっては、前記剥離材層に、シランカツプリング剤を配合するのは剥離剤自体の密着向上性を高めるためであり、その配合比があまりに少ないと密着向上性の効果が出ず、あまりに多いと剥離時の剥離音低減が図れなくなるため、配合比は０．０５〜０．２重量部が好ましく、さらに好ましくは０．０５〜０．１５重量部が良い。このシランカツプリング剤としては、従来公知のものを採用でき、具体的には東レダウコーニング社製ＳＤ７２００、ＢＹ２４−８４６Ｃ等がある。
【００１０】
上記剥離材層に、触媒を配合するのは、剥離剤自体の硬化性を高めるためであり、その配合比があまりに少ないと硬化せず、あまりに多いとシリコン塗工後に剥離剤が基材から脱落してしまったり、剥離時の剥離音低減が図れなくなるため、配合比は１．４〜２．２重量部がよい。この触媒としては、シリコン系剥離剤を硬化する素材であれば適宜選択して採用でき、具体的には白金系触媒等があり、さらに具体的には東レダウコーニング社製ＳＲＸ−２１２、信越化学社製ＰＬ−５０Ｔ等がある。
【００１１】
上記シランカツプリング剤と上記触媒の重量比は、上記シランカツプリング剤が多いと硬化性が低下し硬化不良となり、少ないと密着性が低下し密着不良となるため、１：５〜１：２０がよく、好ましくは１：１０〜１：２０がよい。
【００１２】
上記シリコン剥離剤としては、従来公知のシリコン剥離剤における単独物やそれらの混合物を採用でき、例えば東レダウコーニング社製ＢＹ−２３−７５２等がある。
【００１３】
本発明にかかるゴム系粘着剤層としては、従来公知のものを採用でき、具体的には天然ゴム、合成イソプレンゴム、ＳＢＲ（スチレンブタジエンゴム）、スチレン・ブタジエンブロツク共重合体、スチレン・イソプレンブロツク共重合体、ブチルゴム、ポリイソブチレン、ポリブタジエン、ポリビニルエーテル、シリコンゴム、ポリビニルイソブチルエーテル、再生ゴム、スチレン・エチレン・ブチレン・ブロツクコポリマ、スチレン・プロピレン・ブチレン・ブロツクコポリマ、アクリロニトリル・ブタジエン共重合体、アクリルゴム（アクリロニトリル・アクリルエステル共重合体）、メチル・メタアクリレート・ブタジエン共重合体、ポリイソブチレン・エチレン・プロピレン共重合体、エチレン酢酸ビニル共重合体等があり、これらの単独物のみならず混合物であってもよい。また、該粘着剤には従来公知の充填剤、老化防止剤、軟化剤、安定剤若しくは着色剤などを適宜選択して添加することができる。なお、このゴム系粘着剤層は、一般に５〜２００μｍの厚みで形成される。この範囲を外れると、粘着テープとしての特性バランスが崩れて用途にあった機能を有しなくなる。
【００１４】
上記ゴム系粘着剤層としてスチレン・イソプレン系ブロツク共重合体を採用する場合には、粘着力の設定上、スチレン含有量が１０〜２０質量％で、カツプリング率が４０〜８５％であるのが好ましい。
【００１５】
本発明における基材としての合成樹脂フイルムは、粘着テープとして使用される従来公知のものを採用でき、例えばポリ塩化ビニル、エチレン−酢酸ビニルコポリマ、ポリエチレンテレフタレート、ポリエチレン、ポリプロピレン等の単独層又は複数層を採用できる。ただし、該合成樹脂フイルムに帯電防止剤や滑剤を配合するのは好ましくない。これは、帯電防止剤や滑剤がシリコンの硬化性を阻害し剥離剤の硬化不良を起こしたり、基材と剥離剤との密着性を阻害して剥離剤が基材に対して密着不良を起こすためである。なお、一般に粘着テープの基材の厚みは１０〜５００μｍの範囲内から選択される。
【００１６】
なお、本発明にあっては粘着テープと表現したが、上記素材を構成していれば、シート状、フイルム状であってもよいのは、もちろんである。
【００１７】
本発明にあっては、ゴム系粘着剤層、基材としての合成樹脂フイルム及び剥離剤層の順で積層される粘着テープにおいて、前記剥離材層には、シリコン系剥離剤１００重量部、シランカツプリング剤０．０５〜０．２重量部及び触媒１．４〜２．２重量部が配合され、前記シランカツプリング剤と該触媒の重量比を１：５〜１：２０とし、これによりテープ剥離時に生じる剥離音を小さくする一方、上記シリコン系剥離剤に密着向上剤や触媒を多く配合することなく該シリコン系剥離剤の硬化性と密着性を維持することができた。
【００１８】
【実施例】
本発明にかかる粘着テープの各実施例と比較例のシリコン系剥離剤のシランカツプリング剤、触媒の配合比（重量部）とその特性値を表１に開示しつつ詳細に説明する。
【００１９】
【表１】
0004181665.tif 000002
【００２０】
表１中、硬化性にあっては、ポリプロピレン基材（帯電防止剤が含有されていないもの）に各剥離剤を塗布し、９０℃３分間乾燥後に指先でこすってシリコンが脱落した場合を×、そうでない場合を○とした。密着性にあっては、上記乾燥後のシリコン面における残存接着力を測定し、８０％以上を○、８０％未満を×とした。剥離音にあっては、製造された各粘着テープを１メートル／秒の速さで剥がし、３０センチメートル離れた位置に置いた集音マイクで測定した。なお、該剥離音は８０ｄＢ（デシベル）未満であるのが好ましい。
【００２１】
実施例１について説明する。実施例１にあっては、シリコン系剥離剤としての東レダウコーニング社製ＢＹ−２３−７５２（１００重量部）と、シランカツプリング剤としての同社製ＳＤ−７２００（０．１重量部）、触媒としての同社製ＳＲＸ−２１２（１．８重量部）、溶剤としてのトルエンとヘキサンを１：１で使用してシリコン濃度１．５〜２．０重量％とした塗工液を、基材としての延伸ポリプロピレンフイルムに乾燥温度７０〜１２０℃で塗布乾燥させ、該フイルムの反対側にゴム系粘着剤を塗布してテープ化したものである。このゴム系粘着剤は、スチレン／イソプレン系ブロツク共重合体であり、スチレン含有量１８％、カツプリング率８０％のものである。
【００２２】
シランカップリング剤の比が少ない比較例１は密着性及び剥離音で問題があり、シランカップリング剤の比が多い比較例２は硬化性及び剥離音で問題があった。
【００２３】
触媒の比が少ない比較例３は硬化性、密着性及び剥離音で問題があり、触媒の比がシリコン系剥離剤に対してもシランカップリング剤に対しても多い比較例４は硬化性及び剥離音で問題があった。
【００２４】
触媒の比がシランカップリング剤に対して少ない比較例５は硬化性及び剥離音で問題があった。
【００２５】
【発明の効果】
本発明にかかる粘着テープは、ゴム系粘着剤層、基材としての合成樹脂フイルム及び剥離剤層の順で積層される粘着テープにおいて、前記剥離材層が、シリコン系剥離剤１００重量部、シランカツプリング剤０．０５〜０．２重量部及び触媒１．４〜２．２重量部を備え、前記シランカツプリング剤と該触媒の重量比が１：５〜１：２０であることを特徴とし、これにより粘着テープ剥離時における剥離音を小さくする一方、密着向上剤や触媒を多く配合することなく上記シリコン系剥離剤の硬化性と密着性を維持することができた。